(57)【要約】窓または他の板ガラスとの鳥の衝突を最小限に抑えるか、または防止するための板ガラス（２）であって、本板ガラスは、少なくとも１つの基板（４）と、少なくとも１つの反射防止コーティング（１０）とを備え、該コーティングは、複数の別々の要素を備えるパターン化された配列で、基板上に直接または間接的に成膜される。一実施形態では、要素は、複数のストライプを備え、別の実施形態では、複数のドットを備える。実施形態は、追加のコーティング、例えば、ＵＶ反射コーティングを備えてもよい。【選択図】図１
2017525640.tif 000002
【特許請求の範囲】
【請求項１】
窓または他の板ガラスとの鳥の衝突を最小限に抑えるか、または防止するための板ガラスであって、前記板ガラスは、少なくとも１つの基板と、少なくとも１つの反射防止コーティングとを備え、前記コーティングは、複数の別々の要素を備えるパターン化された配列で、前記基板上に直接または間接的に成膜される、前記板ガラス。
【請求項２】
前記パターン化された配列は、規則的なパターンである、請求項１に記載の板ガラス。
【請求項３】
前記パターン化された配列は、少なくとも１つの対称中心線を有する、請求項１または２に記載の板ガラス。
【請求項４】
前記要素は、好ましくは前記板ガラスの長手方向軸に平行に位置する、複数のストライプを含む、請求項１〜３のいずれか１項に記載の板ガラス。
【請求項５】
前記または各ストライプは、幅が少なくとも１ｃｍである、請求項４に記載の板ガラス。
【請求項６】
前記要素は、複数のドットを備える、請求項１〜３のいずれか１項に記載の板ガラス。
【請求項７】
隣接したドットの中点間の距離は、実質的に１５ｃｍ未満である、請求項６に記載の板ガラス。
【請求項８】
前記コーティングは、前記基板上に直接成膜される、請求項１〜７のいずれか１項に記載の板ガラス。
【請求項９】
前記コーティングは、前記板ガラスの露出面の少なくとも一部を形成する、請求項１〜８のいずれか１項に記載の板ガラス。
【請求項１０】
少なくとも１つの追加のコーティングが、前記板ガラス上に提供される、請求項１〜９のいずれか１項に記載の板ガラス。
【請求項１１】
前記少なくとも１つの追加のコーティングは、好ましくは幅が実質的に１０ｃｍ未満の、横に並んだ配列で、前記または各反射防止コーティングに隣接して提供される、請求項１０に記載の板ガラス。
【請求項１２】
前記少なくとも１つの追加のコーティングは、ＵＶ反射コーティングである、請求項１０または１１に記載の板ガラス。
【請求項１３】
前記ＵＶ反射コーティングは、好ましくは実質的に１０〜１００ｎｍの幾何学的厚さを有する、二酸化チタンを含む、請求項１２に記載の板ガラス。
【請求項１４】
前記反射防止コーティングは、酸化スズ（ＳｎＯ２）を含む第１の層と、二酸化ケイ素（ＳｉＯ２）を含む第２の層と、フッ素ドープ酸化スズ（ＳｎＯ２：Ｆ）を含む第３の層と、ＳｉＯ２を含む第４の層とを有する、複数の層を備える、請求項１〜１３のいずれか１項に記載の板ガラス。
【請求項１５】
前記基板は、表面番号１と表面番号２とを含み、少なくとも１つの反射防止コーティングは、表面番号１上に提供される、請求項１〜１４のいずれか１項に記載の板ガラス。
【請求項１６】
板ガラス材料の第１のシートと、板ガラス材料の第２のシートと、少なくとも１つの反射防止コーティングとを備える、窓または他の板ガラスとの鳥の衝突を最小限に抑えるか、または防止するための複層ガラスユニットであって、前記少なくとも１つの反射防止コーティングが、パターン化された配列で、前記第１及び／または第２のシート上に直接または間接的に成膜され、前記パターン化された配列は、複数の別々の要素を備えることを特徴とする、前記複層ガラスユニット。
【請求項１７】
前記少なくとも１つの基板は、フロートまたはロール法ガラスプライである、請求項１〜１６のいずれか１項に記載の板ガラスまたは板ガラスユニット。
【請求項１８】
衝突防止、防鳥板ガラスとしての、請求項１〜１７のいずれか１項に記載の板ガラスまたは板ガラスユニットの使用。
【発明の詳細な説明】
【技術分野】
【０００１】
本発明は、防鳥板ガラスに関する。具体的には、本発明は、建物用の防鳥板ガラスに関する。
【０００２】
窓への衝突による鳥の死は、生息地破壊に次いで鳥類の死亡率に対する最大の脅威のうちの１つを表す。ガラスの反射及び透明特性により、ガラスは、鳥にとって障壁として認識されない。鳥は、例えば、空、他の建物、植物、及びさらには開けた空間の反射が本物ではないことを認識しない。結果として、鳥は、ガラスに飛び込む。典型的には、ガラスは、建物内の板ガラス、例えば、窓であるが、同様にガラスバルコニー、ガラス戸などでもあり得る。
【０００３】
何百万匹もの鳥が、建物上のガラスとの衝突が原因で毎年死んでいる。鳴禽類がガラスとの衝突の危険性が最も高い一方で、ハチドリ、キツツキ、カワセミ、渉禽類、及び猛禽類を含む３００種近くが、衝突の犠牲として報告されている。これらの数は、建築で使用されるガラスの量の一般的な増加に加えて、ガラス技術及び生産の進歩が、全ガラスカーテンウォールを有する建物を構築することを可能にするため、増加する可能性が高い。
【０００４】
バードストライクの低減は、多くの方法で達成され得る。一般的なアプローチは、鳥に窓の存在を警告する視覚信号を生成することを伴い、例えば、ガラス上の紫外線（ＵＶ）パターンの使用が、鳥がガラスの存在を検知するのを助け得ることが示されている。１つのそのような製品は、登録商標Ｏｒｎｉｌｕｘ  Ｍｉｋａｄｏ（登録商標）下で既知である。このガラスは、鳥には見えるが、ヒトの目には実質的に見えない、ＵＶパターン化コーティングを有する。
【０００５】
窓との鳥の衝突を最小限に抑えるか、または防止するための改善された板ガラスを提供することが、本発明の一目的である。
【０００６】
本発明の一態様に従って、窓または他の板ガラスとの鳥の衝突を最小限に抑えるか、または防止するための板ガラスが提供され、板ガラスは、少なくとも１つの基板と、少なくとも１つの反射防止コーティングとを備え、該コーティングは、複数の別々の要素を備えるパターン化された配列で、基板上に直接または間接的に成膜される。
【０００７】
有利に、板ガラス上の複数の反射防止要素の提供は、鳥により容易に見え、板ガラスは、単に周囲領域の反射よりもむしろ、鳥にはパターンのように見える。例えば、風景の反射は、鳥には分割された絵のように見える。したがって、鳥が板ガラスと衝突する危険性は、最小限に抑えられる。
【０００８】
好ましくは、要素は、等距離に離間される。
【０００９】
好ましくは、パターン化された配列は、好ましくは少なくとも１つの対称中心線を有する、規則的なパターンである。好ましくは、少なくとも１つの対称中心線は、板ガラスの長手方向軸に垂直である。
【００１０】
好ましくは、要素は、好ましくは板ガラスの長手方向軸に平行に位置する、複数のストライプを備える。好ましくは、該または各ストライプは、幅が少なくとも１ｃｍである。好ましくは、各ストライプは、幅が２ｃｍ〜１０ｃｍである。
【００１１】
要素は、複数のドットを備えてもよい。好ましくは、該または各ドットは、実質的に１ｍｍを超える半径を有する。好ましくは、隣接したドットの中点間の距離は、実質的に１５ｃｍ未満、好ましくは１０ｃｍ未満である。
【００１２】
好ましくは、コーティングは、基板上に直接成膜される。
【００１３】
好ましくは、コーティングは、板ガラスの露出面の少なくとも一部を形成する。
【００１４】
好ましくは、少なくとも１つの追加のコーティングが板ガラス上に提供される。好ましくは、少なくとも１つの追加のコーティングは、好ましくは複数のストライプまたはドットとして、横に並んだ配列で、該または各反射防止コーティングに隣接して提供される。好ましくは、ストライプは、幅が実質的に１０ｃｍ未満であり、好ましくは幅が実質的に２．５ｃｍである。
【００１５】
少なくとも１つの追加のコーティングは、好ましくは、ＵＶ反射コーティングである。好ましくは、ＵＶ反射コーティングは、好ましくは厚さが実質的に１０〜１００ｎｍ、好ましくは１０〜５０ｎｍ、最も好ましくは実質的に３５ｎｍの幾何学的厚さを有する、二酸化チタンを含む。
【００１６】
ＵＶ要素、例えば、反射防止ストライプまたはドットと並行したストライプまたはドットの提供は、鳥に見える強力な、非常に見やすい対比パターンを提供する。パターン化ＵＶ反射コーティングと組み合わせた反射防止コーティングは、パターンの一領域内で鳥可視ＵＶ反射光を増強する一方で、他の領域内で広帯域反射（鳥可視ＵＶを含む）を最小限に抑えて、鳥の視野中の明白な対比を最大限にする。この効果は、鳥にとって非常に見やすいパターンをもたらし、したがって、鳥がこれらのコーティングで覆われた建物との致命的な衝突を回避することを可能にするためである。
【００１７】
ガラスの反射率は、適切な薄膜干渉コーティング「反射防止コーティング」の適用によって低減され得る。広域スペクトル応答のために、該コーティングは概して、以下の３つの分類に入る。
【００１８】
１）ガラスと空気との間に中程度の有効屈折率をもたらし、したがって、接触面における反射率を低減する、多孔質シリカなどの多孔質低指数材料の単一層コーティング。
２）３層の中／高／低屈折率の組み合わせ。そのような組み合わせの一例は、ガラス／４６ｎｍ  ＺｎＳｎＯｘ／９３ｎｍ  ＴｉＯ２／７５ｎｍ  ＳｉＯ２である。
３）「Ｏｐｔｉｖｉｅｗ」コーティング（名目上、ガラス／１２ｎｍ  ＳｎＯｘ／２５ｎｍ  ＳｉＯ２／１１０ｎｍ  ＳｎＯｘ／９０ｎｍ  ＳｉＯ２）などの、４層の高／低／高／低屈折率の組み合わせ。
【００１９】
該分類の全てが、同じ原理に基づく他の変化形であるように、本発明の目的で等しく有効であると見なされる。
【００２０】
好ましくは、反射防止コーティングは、複数の層を備える。好ましくは、該層は、酸化スズ（ＳｎＯ２）を含む第１の層を備える。好ましくは、第１の層、最も好ましくはＳｎＯ２は、実質的に５ｎｍ〜１００ｎｍ、好ましくは１０ｎｍ〜５０ｎｍ、好ましくは１０ｎｍ〜２０ｎｍ、最も好ましくは実質的に１２ｎｍの幾何学的厚さを有する。
【００２１】
好ましくは二酸化ケイ素（ＳｉＯ２）を含む、第２の層が好ましくは提供され、好ましくは、ＳｉＯ２は、実質的に５ｎｍ〜１００ｎｍ、好ましくは１０ｎｍ〜５０ｎｍ、好ましくは１５ｎｍ〜３０ｎｍ、最も好ましくは実質的に２５ｎｍの幾何学的厚さを有する。最も好ましくは、第２の層は、第１の層上に成膜される。
【００２２】
好ましくはフッ素ドープ酸化スズ（Ｆ：ＳｎＯ２）を含む、第３の層が好ましくは提供され、好ましくは、Ｆ：ＳｎＯ２は、実質的に５ｎｍ〜２００ｎｍ、好ましくは５０ｎｍ〜１５０ｎｍ、好ましくは１００ｎｍ〜１２０ｎｍ、最も好ましくは実質的に１１０ｎｍの幾何学的厚さを有した。最も好ましくは、第３の層は、第２の層上に成膜される。
【００２３】
好ましくはＳｉＯ２を含む、第４の層が好ましくは提供される。好ましくは、ＳｉＯ２は、実質的に５ｎｍ〜２００ｎｍ、好ましくは５０ｎｍ〜１５０ｎｍ、好ましくは８０ｎｍ〜１００ｎｍ、最も好ましくは実質的に９０ｎｍの幾何学的厚さを有する。最も好ましくは、第４の層は、第３の層上に成膜される。
【００２４】
好ましくは、各コーティング層は、化学蒸着（ＣＶＤ）またはマグネトロンスパッタリングによって成膜される。好ましくは、パターン化された配列は、シャドウマスキング、好ましくは、ガス入口分配スロットの区分のブランクオフ、及び潜在的に反応器面によって達成される。スパッタリングのための代替の経路は、マスキングテープを適用し、該テープを剥離してパターンを得ること、好ましくは、インクを使用してマスキングすること、または好ましくはパターンをコーティングにエッチングすることを含んでもよい。
【００２５】
好ましくは、少なくとも１つの基板は、ガラスプライ、好ましくは、フロートまたはロール法ガラスである。好ましくは、該または各ガラスの基板は、好ましくは２〜２０ｍｍの厚さ、最も好ましくは実質的に４ｍｍの幾何学的厚さの、一枚の超透明ガラス（８５％を超える可視光線透過率（Ａ光源を用いて測定）を有するガラス）である。基板は、例えば、０．０１５％ｗ／ｗ以下の鉄含有量を有する低鉄フロートガラスであってもよい。該または各基板は、８５％未満の可視光線透過率を有するティンテッドガラスプライであってもよい。
【００２６】
本発明は、建物内の板ガラスである基板に限定されない。例えば、基板は、ドア、バルコニー、スパンドレルであってもよい。
【００２７】
基板は、ポリマー材料から製造されてもよい。
【００２８】
好ましくは、基板は、表面番号１と、表面番号２とを備える。表面番号１は、使用中に載置されるとき、建物の外部に面する基板の表面である。好ましくは、少なくとも１つの反射防止コーティングが、基板の表面番号１上に提供される。ＵＶ反射コーティングが、表面番号１上にさらに提供されてもよい。
【００２９】
反射防止コーティングは、基板の表面番号２上に提供されてもよい。
【００３０】
板ガラスは、さらなるコーティング、好ましくは、日射制御コーティング、好ましくは低放射コーティングを備えてもよい。
【００３１】
さらなる態様では、本発明は、板ガラス材料の第１のシートと、板ガラス材料の第２のシートと、少なくとも１つの反射防止コーティングとを備え、少なくとも１つの反射防止コーティングが、パターン化された配列で、第１及び／または第２のシート上に直接または間接的に成膜され、パターン化された配列は、複数の別々の要素を備えることを特徴とする、窓または他の板ガラスとの鳥の衝突を最小限に抑えるか、または防止するための複層ガラスユニットを提供する。
【００３２】
好ましくは、少なくとも１つのＵＶ反射コーティングが、ユニット上に提供される。好ましくは、該ＵＶコーティングは、該または各反射防止コーティングに隣接して提供される。
【００３３】
板ガラス材料の第１のシートが、第１の表面（表面番号１）と対向する第２の表面（表面番号２）とを有し、板ガラス材料の第２のシートが、第３の表面（表面番号３）と、対向する第４の表面（表面番号４）とを有することが、当業者によって理解されるであろう。建物の板ガラスでの使用中、第１の表面は、建物の外部に面し、表面番号４は、建物の内部に面する。
【００３４】
好ましくは、反射防止コーティングが、表面番号１上に提供される。該またはさらなる反射防止コーティングは、表面番号２及び／または表面番号３及び／または表面番号４上に提供されてもよい。
【００３５】
好ましくは、少なくとも１つの日射制御コーティング、または低放射コーティングが、表面番号２及び／または表面番号３及び／または表面番号４上に提供される。
【００３６】
さらなる態様では、本発明は、衝突防止、防鳥板ガラスとしての、上記の板ガラスまたは板ガラスユニットの使用を提供する。
【００３７】
本明細書に記載される特徴の全ては、任意の組み合わせで、上記の態様のうちのいずれか１つと組み合わされてもよい。
【００３８】
ここで、本発明の一実施形態が、添付の図面を参照してほんの一例として記載される。
【図面の簡単な説明】
【００３９】
【図１】本発明に従った板ガラスの概略側面図を示す。
【図２】本発明に従った板ガラスの概略平面図を示す。
【図３】本発明に従った板ガラスの一実施形態の概略平面図を示す。
【図４】本発明のさらなる代替の実施形態の概略側面図を示す。
【図５】本発明に従った複層ガラスユニットの概略側面図を示す。
【図６】本発明に従った複層ガラスユニットの代替の実施形態の概略側面図を示す。
【００４０】
図１は、本発明に従った板ガラス２を示す。板ガラス２は、第１の表面６（表面番号１）と第２の表面８（表面番号２）とを有する基板４を備える、一体型板ガラスである。第１の表面６は、使用中、建物の外部に面する板ガラスの表面である。
【００４１】
反射防止コーティング１０は、板ガラス２上の別々の要素１１のパターン化された配列で提供される。該コーティング１０は、国際公開第ＷＯ９７／４２３５７Ａ１号に記載され、参照により本明細書に組み込まれるプロセスである、フロート炉のフロート槽領域内の化学蒸着を使用して成膜される。シャドウマスキング技術が、必要とされるパターン化された配列を達成するために使用され、それにより、コーターガス入口分配スロットがブランクオフされて、パターン化を達成する。
【００４２】
図２は、ストライプ配列での要素を示す。この配列において、各ストライプ１１が、板ガラス２の長手方向軸に垂直な対称中心線を有して、反復パターンで、幅が実質的に７．５ｃｍであることが好ましい。
【００４３】
反射防止コーティング１０は、約１２ｎｍの幾何学的厚さを有するＳｎＯ２の第１の層と、第１の層上に成膜される、約２５ｎｍの幾何学的厚さを有するＳｉＯ２の第２の層と、第２の層上に成膜される、約１１０ｎｍの幾何学的厚さを有するＳｎＯ２：Ｆの第３の層と、第３の層上に成膜される、約９０ｎｍの幾何学的厚さを有するＳｉＯ２の第４の層とを含む、複数の層からなる。
【００４４】
図３は、反射防止コーティング要素１１１のパターン化された配列を有する、板ガラス１０２の代替の実施形態を示す。この配列において、コーティング１１０は、複数の等距離に離間したドット１１１を備える。好ましくは各ドットの半径は、実質的に１ｍｍを超える。隣接したドット１１１の中点間の距離は、好ましくは実質的に１５ｃｍ未満、好ましくは１０ｃｍ未満である。
【００４５】
図４は、板ガラス２０２のさらなる実施形態を示す。板ガラス２０２は、隣接するＵＶ反射コーティングストライプ２１２を有する、複数の反射防止コーティング要素２１１を備える。両方のコーティングが、基板２０４の表面番号１上に成膜されて示される。この配列において、鳥は、非常に明白に対比するパターンを見て、したがって、板ガラスに飛び込むことを阻止される。ストライプ２１１が、ドットまたは同様のパターン化構成と置き換えられ得ることが理解されるであろう。ＵＶ反射コーティング２１２は、約３１ｎｍの幾何学的厚さを有する酸化チタンを含む。酸化チタンの成膜は、以下の表１の条件を使用したスパッタコーティングによる。７５ｍｍ幅に切断される薄いガラスから作製され、真空適合性粘着テープで付着されるシャドウマスクは、ガラス上に置かれ、好ましくは、反射防止パターンを被覆する。次いで、チタニアが、プラズマ発光モニタ制御の酸素反応性スパッタリングで純Ｔｉ金属ターゲットを使用して、板ガラス上に成膜される。
【００４６】
【表１】
2017525640.tif 000003
表１−ＴｉＯ２成膜パラメータ
【００４７】
本発明は、図５及び６に示される一体型板ガラスに限定されない。図５は、第１のプライ３２０と、第２のプライ３２２と、それらの間のスペーサ３２４とを有する、断熱板ガラスユニット３０２を示す。多くの要素３１１を備える反射防止パターン化コーティングが、板ガラスユニット３０２の表面番号１（３０６）上に提供される。
【００４８】
図６は、複層ガラスユニット４０２の代替の実施形態を示す。ユニット４０２は、表面番号１上に提供される要素４１１を備える、反射防止パターン化コーティングを有する。ＵＶ反射コーティング４１２は、図面に示されるように、各要素４１１に隣接して提供される。コーティング４１１、４１２は、ユニット４０２の表面のうちのいずれかの上に提供されてもよい。
【００４９】
有利に、基板上にパターン化された配列で成膜される反射防止コーティングは、鳥が認識することができる対比パターンを提供する。ＵＶ反射コーティングが反射防止コーティングの隣に配置されるとき、非常に対比するパターンが達成され、さらなる抑止力として機能し、鳥が窓に飛び込むことを回避するのを助ける。
【００５０】
読み手の関心は、本願に関連して本明細書と同時に、またはそれより前に出願され、かつ本明細書と共に公衆の閲覧に付された、全ての論文及び文書に向けられ、全てのそのような論文及び文書の内容は、参照により本明細書に組み込まれる。
【００５１】
本明細書（任意の添付の特許請求の範囲、要約、及び図面を含む）に開示される特徴の全て、ならびに／またはそのように開示される任意の方法もしくはプロセスのステップの全ては、そのような特徴及び／またはステップの少なくともいくつかが相互排他的である組み合わせを除いて、任意の組み合わせで組み合わされ得る。本明細書（任意の添付の特許請求の範囲、要約、及び図面を含む）に開示される各特徴は、明示的に別段の定めがある場合を除き、同じ、同等の、または同様の目的を果たす代替の特徴によって置き換えられてもよい。したがって、明示的に別段の定めがある場合を除き、開示される各特徴は、一般的な一連の同等または同様の特徴のほんの一例である。
【００５２】
本発明は、上記の実施形態（複数可）の詳細に制限されない。本発明は、本明細書（任意の添付の特許請求の範囲、要約、及び図面を含む）に開示される特徴の任意の新規の１つ、もしくは任意の新規の組み合わせにまで、またはそのように開示される任意の方法もしくはプロセスのステップの任意の新規の１つ、もしくは任意の新規の組み合わせにまで及ぶ。
【図１】
2017525640.tif 000004
【図２】
2017525640.tif 000005
【図３】
2017525640.tif 000006
【図４】
2017525640.tif 000007
【図５】
2017525640.tif 000008
【図６】
2017525640.tif 000009
【国際調査報告】
2017525640.tif 000010
2017525640.tif 000011